(57)【要約】      （修正有）【課題】金属、特にＦｅ+3を封鎖して金属イオンが触媒となる酸化反応および重合反応を防ぐのに有効であると同時に、潤滑油や燃料に使用するのに充分な油溶性を示すマンニッヒ縮合物の製造方法を提供する。【解決手段】ポリアルキル置換ヒドロキシ芳香族化合物とアルデヒドをアルカリ金属塩基の存在下反応させた生成物を、アミノ酸またはそのエステル誘導体およびアルカリ金属塩基と反応させるマンニッヒ縮合物の製造方法。【選択図】なし【特許請求の範囲】
【請求項１】
（ａ）ポリアルキル基の数平均分子量が約２８０乃至約５０００であるポリアルキル置換ヒドロキシ芳香族化合物とアルデヒドとをアルカリ金属塩基の存在下で反応させて得た反応生成物を、
（ｂ）アミノ酸またはそのエステル誘導体およびアルカリ金属塩基と、
反応させることからなるマンニッヒ縮合物の製造方法。
【請求項２】
反応をアルカノールの不存在下で行う請求項１に記載の方法。
【請求項３】
下記の工程からなる金属イオン封鎖剤として機能するマンニッヒ縮合物の製造方法：
（ａ）ホルムアルデヒドまたは下記式を有するアルデヒド：
【化１】
2006291210.tif 000036
（式中、Ｒ’は、炭素原子数１〜約１０の分枝鎖又は線状アルキル、炭素原子数約３〜約１０のシクロアルキル、炭素原子数約６〜約１０のアリール、炭素原子数約７〜約２０のアルカリール、または炭素原子数約７〜約２０のアラルキルである）を、
下記式を有するポリアルキル置換ヒドロキシ芳香族化合物：
【化２】
2006291210.tif 000037
（式中、Ｒ1は、数平均分子量２８０乃至５０００のポリアルキルであり、Ｒ2は、水素または炭素原子数１〜約１０の低級アルキルであり、そしてＲ3は、水素または−ＯＨである）とを、
塩基の存在下で接触させて反応生成物を生成させる工程、そして
（ｂ）上記反応生成物を、下記式を有するアミノ酸又はそのエステル誘導体：
【化３】
2006291210.tif 000038
［式中、Ｗは、−［ＣＨＲ”］−mであり（ただし、各々のＲ”は独立に、Ｈ、炭素原子数１〜約１５のアルキル、または炭素原子数１〜約１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、そしてＡは、水素または炭素原子数１〜約６のアルキルである］、
および塩基と接触させて、マンニッヒ縮合物を生成させる工程。
【請求項４】
（ａ）工程のポリアルキル置換ヒドロキシ芳香族化合物のポリアルキル置換基が、数平均分子量約４００乃至約３０００である請求項３に記載の方法。
【請求項５】
（ａ）工程のポリアルキル置換ヒドロキシ芳香族化合物のポリアルキル置換基が、数平均分子量約５００乃至約２０００である請求項４に記載の方法。
【請求項６】
（ａ）工程のポリアルキル置換ヒドロキシ芳香族化合物のポリアルキル置換基が、数平均分子量約７００乃至約１５００である請求項５に記載の方法。
【請求項７】
（ａ）工程のポリアルキル置換ヒドロキシ芳香族化合物のポリアルキル置換基が、数平均分子量約７００乃至約１１００である請求項６に記載の方法。
【請求項８】
（ａ）工程のポリアルキル置換ヒドロキシ芳香族化合物のポリアルキル置換基が、ポリプロピレン、ポリブテン、もしくは１−オクテンまたは１−デセンのポリアルファオレフィンオリゴマーから誘導される請求項３に記載の方法。
【請求項９】
（ａ）工程のポリアルキル置換ヒドロキシ芳香族化合物が、ポリプロピル置換フェノールまたはポリイソブチル置換フェノールである請求項３に記載の方法。
【請求項１０】
（ａ）工程のポリアルキル置換ヒドロキシ芳香族化合物が、ポリイソブチル置換フェノールである請求項９に記載の方法。
【請求項１１】
ポリイソブチル置換フェノールが、メチルビニリデン異性体を少なくとも約２０重量％含むポリイソブテンから誘導される請求項１０に記載の方法。
【請求項１２】
（ａ）工程のアルデヒドが、ホルムアルデヒド、パラホルムアルデヒドまたはホルマリンである請求項３に記載の方法。
【請求項１３】
（ａ）工程のアルデヒドがパラホルムアルデヒドである請求項１２に記載の方法。
【請求項１４】
（ａ）工程を、約５０℃乃至約１２０℃の範囲の温度で約０．２時間乃至約８時間かけて行う請求項３に記載の方法。
【請求項１５】
（ａ）工程で生成した反応生成物をアミノ酸塩と接触させる請求項３に記載の方法。
【請求項１６】
まず別に、アミノ酸、塩基および水を約１５℃乃至約１００℃の範囲の温度で接触させて濃厚アミノ酸塩溶液を生成させることによりアミノ酸塩を調製し、次にこのアミノ酸塩を（ａ）工程で生成した反応生成物に添加する請求項１５に記載の方法。
【請求項１７】
まず別に、アミノ酸、塩基および水を約３０℃乃至約７０℃の範囲の温度で接触させて濃厚アミノ酸塩溶液を生成させることによりアミノ酸塩を調製し、次にこのアミノ酸塩を（ａ）工程で生成した反応生成物に添加する請求項１６に記載の方法。
【請求項１８】
まず別に、アミノ酸、塩基および水を約４０℃乃至約６０℃の範囲の温度で接触させて濃厚アミノ酸塩溶液を生成させることによりアミノ酸塩を調製し、次にアミノ酸塩を（ａ）工程で生成した反応生成物に添加する請求項１７に記載の方法。
【請求項１９】
（ａ）及び（ｂ）工程のそれぞれの塩基が独立に、水酸化ナトリウム、水酸化リチウムまたは水酸化カリウムからなる群より選ばれるアルカリ金属水酸化物である請求項３に記載の方法。
【請求項２０】
塩基が水酸化ナトリウムである請求項１９に記載の方法。
【請求項２１】
（ｂ）工程のアミノ酸がグリシンである請求項３に記載の方法。
【請求項２２】
（ｂ）工程を第１段階と第２段階の二段階で行い、（ｂ）工程の第１段階を５０℃乃至約１２０℃の範囲の温度で約０．２時間乃至約８時間かけて行い、次に（ｂ）工程の第２段階を約１２０℃乃至約１９０℃の範囲の最終温度で更に約０．２時間乃至約８時間かけて行う請求項３に記載の方法。
【請求項２３】
（ａ）工程における塩基とポリアルキル置換ヒドロキシ芳香族化合物とのモル比が約０．０１：１乃至約１：１の範囲にあり、そしてアルデヒドとポリアルキル置換ヒドロキシ芳香族化合物とのモル比が約０．５：１乃至約４：１の範囲にある請求項３に記載の方法。
【請求項２４】
（ｂ）工程における塩基とポリアルキル置換ヒドロキシ芳香族化合物とのモル比が約０．０１：１乃至約１．５：１の範囲にあり、そしてアミノ酸類とポリアルキル置換ヒドロキシ芳香族化合物とのモル比が約０．０１：１乃至約３：１の範囲にある請求項３に記載の方法。
【請求項２５】
（ａ）及び（ｂ）工程のそれぞれを独立にアルカノールの不在下で行う請求項３に記載の方法。
【請求項２６】
（ａ）工程で、ポリアルキル置換ヒドロキシ芳香族化合物をまず潤滑粘度の油に溶解させる請求項３に記載の方法。
【請求項２７】
潤滑粘度の油がニュートラル油である請求項２６に記載の方法。
【発明の詳細な説明】
【技術分野】
【０００１】
本発明は、燃料および潤滑油に使用できるマンニッヒ縮合物金属イオン封鎖剤またはマンニッヒ縮合物金属イオン封鎖剤の混合物の製造方法に関するものである。
【背景技術】
【０００２】
潤滑油には、幾多の重要な機能をもたらす添加剤が含まれている。無灰分散剤は潤滑油に添加されて、油中に形成されるワニスやラッカー、スラッジを分散し、堆積物の形成を防止する。無灰分散剤はまた、ススを分散して油中のススの凝集によって生じる粘度増加も防止する。過塩基性清浄剤は潤滑油に添加されて酸を中和する。これらの酸は摩耗や腐食を引き起こしたり、油中で酸が触媒となる反応や転位を起こさせることがある。酸化防止剤は潤滑油に添加されて、遊離基を除去することにより、あるいは油の酸化で形成されたヒドロペルオキシドを分解することにより油の酸化を抑制する。摩耗防止剤は潤滑油に添加されて、摩擦によって生じる金属部分の摩耗を防止する。その他の添加剤、例えば腐食防止剤、摩擦緩和剤、粘度指数向上剤、流動点降下剤、封止剤、膨潤剤等も潤滑油に添加されて、重要な特性を調合済み潤滑油に付与することができる。
【０００３】
潤滑油の劣化に際して金属イオンが重大な役割を果たすことがある。Ｆｅ+3、Ｃｕ+2、Ｐｂ+2などの遷移金属および他の金属は油の酸化に触媒作用をして、ヒドロペルオキシド、カルボン酸、カルボニル化合物およびヒドロキシルカルボニル化合物等のような主要な酸化生成物が生成させることになる。さらに、Ｆｅ+3、Ｃｕ+2、Ｐｂ+2などの金属イオンおよび他の金属は主要な酸化生成物の重合に際して触媒作用を行ない、スラッジやラッカー、ワニスが生成することになる。
【０００４】
金属が触媒となる潤滑油の酸化や重合を防ぐために、金属イオンを錯体化したり、あるいは封鎖したりして金属イオンが酸化や重合の触媒として作用するのを防ぐ方法を見つけることが望まれている。
【０００５】
金属イオン封鎖剤には多数の用途があり、植物に必要な微量成分を供給して育てるのに、金属めっき浴に、さび汚れの除去に、また燃料や潤滑油に使用されている。最もよく知られている金属イオン封鎖剤は水性媒体中でのみ使用できるものである。油溶性である良好な金属イオン封鎖剤を望む強い要求がある。また、油溶性の金属イオン封鎖剤は金属を非水系に導入したり、油中で生成した微小栄養物を植物に与えるのにも使用でき、さらに当該分野の熟練者には知られたその他多数の用途がある。内燃機関を潤滑にするのに使用できる油は、一般に潤滑粘度の鉱油か合成油のいずれかである。よって、潤滑油または炭化水素燃料に使用される金属イオン封鎖剤は油溶性でなければならない。
【０００６】
従来の油溶性のマンニッヒ縮合物は、内燃機関用燃料に使用することができる。添加剤など燃料の不揮発性成分は時折、吸入弁や加熱部材上に堆積物やワニスを生成させる。そのような堆積物やワニスはこれら部材の効率を減じる。さらに、燃料は老化するにつれて酸化などの化学反応を受けやすい。酸化の一つの結果は、可溶性及び不溶性物質が生成して堆積物を形成し、内燃機関が適正に機能するのを妨げることにある。従来の油溶性マンニッヒ縮合物は堆積物を減らす機能も有する。
【０００７】
また、油溶性マンニッヒ縮合物は内燃機関用潤滑油にも使用できる。これら縮合物は一般に分散剤として作用し、スラッジやワニス、ラッカーを分散して堆積物の生成を防止する。一般に従来の油溶性マンニッヒ縮合物は、アルキルフェノールとホルムアルデヒドおよびアミン又はポリアミンとの反応から生成する。これら縮合物には、Ｆｅ+3を封鎖する能力が僅かにあり、またＦｅ+3が触媒となってしばしば生じる酸化および重合を防ぐ能力が僅かにしかない。
【０００８】
水溶性のマンニッヒ縮合物は、金属イオン封鎖剤としてよく知られている。しかし、燃料や潤滑油にはそのような縮合物を金属イオン封鎖剤として使用することができない。
【０００９】
マンニッヒ縮合物の製造も当該分野ではよく知られている。多数の特許文献にアルキルフェノール、アルデヒドおよびアミンのマンニッヒ縮合物が開示されている。しかし、公知のマンニッヒ縮合物はいずれも、必要とされる油溶性も、またＦｅ+3を封鎖して潤滑油中でＦｅ+3が触媒となる酸化反応および重合反応を防ぐ能力も有していない。
【００１０】
特許文献１には、通常は液体の燃料、潤滑粘度のカルボン酸エステルおよび油溶性の窒素含有分散剤を含む改良された燃料組成物が開示されている。分散剤の特徴は、炭素原子数が少なくとも５０で実質的に飽和の炭化水素ベースの基が存在することにある。分散剤は、カルボン酸分散剤またはマンニッヒ型分散剤であることが好ましい。マンニッヒ型分散剤は例えば、アルキルフェノールとホルムアルデヒドおよびポリエチレンポリアミンとの反応生成物である。
【００１１】
特許文献２には、鉄（III）や鉄（II）用の新規なマンニッヒ縮合物キレート剤が開示されている。キレート剤は、フェノール又は置換フェノール、ホルムアルデヒド、ジアミノ二酸およびジアミンから製造されたマンニッヒ縮合物である。これらマンニッヒ縮合物の製造方法は特許文献３に開示されている。
【００１２】
特許文献４には、燃料添加剤および燃料組成物が開示されている。添加剤化合物は、ポリイソブチレンアミンとアルキルフェノール、アルデヒドおよびアミンの反応生成物との混合物である。添加剤は、燃料、特に圧縮着火エンジン用燃料の熱崩壊を防いで驚くべき安定性を与える。
【００１３】
特許文献５には、分子の中心にヒドロキシル基を持つ芳香族キレート剤が開示されている。そのようなキレート剤はアルカリ性の環境でより良好な安定性を示す。
【００１４】
特許文献６には、主としてオルソ異性体型のフェノール系エチレンジアミンポリカルボン酸の製造方法であって、フェノール化合物、エチレンジアミン、グリオキシル酸および塩基を反応させることからなる方法が開示されていて、該フェノール化合物は反応体としても反応系の溶媒としても機能している。
【００１５】
特許文献７には、石油炭化水素を輸送するのに使用される第一鉄金属ピペリンの腐食を防止する組成物であって、主要量のＣ36二量体ジカルボン酸とＣ54三量体酸の混合物（該混合物の酸価は少なくとも１１０である）と、（ａ）アリーリデン基が炭素原子６−７個を含み、アルキレン基が炭素原子２−３個を含むＮ，Ｎ’−ジ（オルト−ヒドロキシアリーリデン）−１，２−アルキルジアミン；および（ｂ）環に２つの反応位があるフェノール、低級脂肪族アルデヒドおよびポリアミンの反応で得られた重縮合物からなる群からなる０．５乃至５％までの組成物とを含む組成物が開示されている。
【００１６】
特許文献８には、鉄（III）や鉄（II）用の新規なマンニッヒ縮合物キレート剤が開示されている。キレート剤は、フェノール又は置換フェノール、ホルムアルデヒド、ジアミノ二酸およびジアミンから製造されたマンニッヒ縮合物である。単独の請求項はシアノ置換化合物に関する。
【００１７】
特許文献９には、脂肪族炭素原子数が少なくとも１０の実質的に飽和の炭化水素置換基を含むアミノフェノールと、（Ｉ）有機スルホン酸、フェノールまたはカルボン酸の中性又は塩基性金属塩；（II）炭化水素置換基が実質的に脂肪族で炭素原子少なくとも１２個を含む炭化水素置換アミン；（III）脂肪族炭素原子数が少なくとも１０の置換基を持つアシル化窒素含有化合物；および（IV）フェノール、アルデヒドおよびアミノ化合物の窒素含有縮合物からなる群より選ばれた一種以上の清浄分散剤との組合せが開示されている。添加剤としてそのような組合せを有する燃料および潤滑剤は、特に二サイクル（二ストローク）エンジンに有用である。
【００１８】
特許文献１０には、アルキル置換ヒドロキシベンジルアミノ酸オリゴマーが広範囲の非水系で有効な金属キレート剤であることが開示されている。特許請求されている生成物は、広範囲の置換及び非置換脂肪族及び芳香族溶剤で驚くほど高い溶解度を示す。
【００１９】
特許文献１１には、元素の周期表１、１ｂ及び８族から選ばれた金属、例えばＮａ、Ｋ、Ｃｕ、Ｃｏ、ＮｉまたはＦｅを含み、ホルムアルデヒド、アミノ酸およびフェノールの反応生成物でキレート化されて、潤滑油に溶解する有機金属系添加剤を含有する、新規な潤滑油組成物が開示されている。金属の選択によって、上記有機金属系添加剤は該潤滑油にさび防止性、スラッジ分散性、摩耗低減性および酸化防止性を付与する。
【００２０】
特許文献１２には、ビス−マンニッヒ基材の堆積物防止剤、これら防止剤を有する潤滑油組成物、およびこれら防止剤の製造方法が開示されている。
【００２１】
特許文献１３には、炭化水素液体に既に存在する鉄物質を不活性化するのに使用されるある種のマンニッヒ反応生成物（すなわち、アルキル化フェノール、ポリオキシアルキレンジアミンおよびアルデヒド）が開示されている。未処理のままでは、そのような鉄物質は分解を招いて炭化水素液体中にゴム状の高分子塊が形成されることになる。これらマンニッヒ縮合物の製造方法は、分割した特許文献１４に特許請求されている。
【００２２】
特許文献１５には、アルキル置換カテコール、ポリアミンおよびアルデヒドの反応から生成した、炭化水素液体に含まれる銅金属物質を不活性化するのに使用されるある種のマンニッヒ反応生成物が開示されている。未処理のままでは、そのような物質は分解を招いて炭化水素液体中にゴム状の高分子塊が形成されることになる。
【００２３】
特許文献１６には、（ａ）主要量のディーゼル燃料、および（ｂ）ディーゼル燃料噴射器清浄剤として、（ｉ）アルキルコハク酸無水物とポリアミンを反応させてビスコハク酸イミドを生成させる；（ii）ビスコハク酸イミドをアルデヒドの存在下でフェノールと反応させて、マンニッヒフェノール結合ビスコハク酸イミド生成物を生成させる；（iii）マンニッヒフェノール結合ビスコハク酸イミド生成物をグリコール酸でグリコール化して、グリコール化マンニッヒフェノール結合ビスコハク酸イミド生成物を生成させる；そして（iv）グリコール化マンニッヒフェノール結合ビスコハク酸イミド生成物を回収することにより製造された、ポリアミンのビス−ポリイソブチレンコハク酸イミドのグリコール化マンニッヒ結合生成物少量を含むディーゼル燃料組成物が開示されている。
【００２４】
特許文献１７には、炭化水素液体中の鉄物質を不活性化するのに使用される組成物であって、（Ｉ）置換カテコール、（II）ポリアミンの混合物および（III）アルデヒドの反応から得られた生成物を含む組成物が開示されている。組成物は炭化水素液体中で酸化防止剤としても機能する。酸化防止機能は、この発明の金属不活性化特性とは別のもので追加の機能である。この発明のこれら機能特性は、炭化水素液体を安定化するのに単独でもあるいは協調してでも作用することができる。
【００２５】
特許文献１８には、溶液から懸濁粒子を取り除く方法が開示されている。この方法は一般に、処理対象の溶液に、マンニッヒ誘導体化したポリエーテルを含む組成物を有効量で添加することからなる。ポリエーテルは一般に、マンニッヒ誘導体化したビスフェノールと二官能価単量体との縮合重合体であると記載されている。
【００２６】
非特許文献１には、ホルムアルデヒド水溶液をアルファ−フェノールオリゴイソブチレンおよびトリエチレンテトラアミンと反応させることによって、同一鎖内でアルファ−フェノールオリゴイソブチレンブロックとトリエチレンテトラアミンブロックを結合する共重合体を製造することが開示されている。
【００２７】
【特許文献１】米国特許第４０３２３０４号明細書
【特許文献２】米国特許第４０６９２４９号明細書
【特許文献３】米国特許第４３３８４６０号明細書
【特許文献４】米国特許第４１６６７２６号明細書
【特許文献５】米国特許第４１１６９９１号明細書
【特許文献６】米国特許第４１３０５８２号明細書
【特許文献７】米国特許第４１９７０９１号明細書
【特許文献８】米国特許第４２２５５０２号明細書（上記米国特許第４０６９２４９号の分割特許）
【特許文献９】米国特許第４２００５４５号明細書
【特許文献１０】米国特許第４３８７２４４号明細書
【特許文献１１】米国特許第４６５５９４９号明細書
【特許文献１２】米国特許第４７３４２１２号明細書
【特許文献１３】米国特許第４８４７４１５号明細書
【特許文献１４】米国特許第４８８３５８０号明細書
【特許文献１５】米国特許第４８９４１３９号明細書
【特許文献１６】米国特許第５１２２１６１号明細書
【特許文献１７】米国特許第５６４１３９４号明細書
【特許文献１８】米国特許第６１２６８３７号明細書
【非特許文献１】Ｊ．Ｄ．ジェイモワ、Ｍ．テシエ及びＥ．マーシャル(J.D.Jamois, M.Tessier, E.Marechal)、「マンニッヒ反応による両親媒性ポリイソブチレン−ｂ−ポリエチレンアミンの製造３、ポリイソブチレン−ｂ−ポリエチレンアミンの合成」、ジャーナル・オブ・ポリマーサイエンス(Journal of Polymer Science)：Ａ部：重合体化学、１９９３年、第３１巻、ｐ．１９５９−１９６６
【発明の開示】
【発明が解決しようとする課題】
【００２８】
本発明は、燃料および潤滑油に使用できるマンニッヒ縮合物金属イオン封鎖剤またはマンニッヒ縮合物金属イオン封鎖剤の混合物の製造方法に関する。
【課題を解決するための手段】
【００２９】
アミン反応体の原料としてアミノ酸を用いる従来のマンニッヒ縮合物金属イオン封鎖剤の製造方法とは違って、本発明の方法は、反応体の取扱いおよびマンニッヒ反応の進行を助けるメタノールなどのアルカノール、またはＣ9芳香族溶媒などの芳香族溶媒の使用を必要としない二段法を包含している。
【００３０】
つまり、本発明は、（ａ）ポリアルキル基の数平均分子量が約２８０乃至約５０００であるポリアルキル置換ヒドロキシ芳香族化合物とアルデヒドとのアルカリ金属塩基の存在下での反応による反応生成物を、
（ｂ）アミノ酸又はそのエステル誘導体およびアルカリ金属塩基と、
反応させることからなるマンニッヒ縮合物金属イオン封鎖剤の製造方法に関する。
【００３１】
上記の方法は、反応をアルカノールの不在下で行うことができる。
【００３２】
本発明の方法の別の態様は、下記の工程からなるマンニッヒ縮合物金属イオン封鎖剤の製造方法に関する：
（ａ）ホルムアルデヒドまたは下記式を有するアルデヒド：
【００３３】
【化１】
2006291210.tif 000002
【００３４】
（式中、Ｒ’は、炭素原子数１〜約１０の分枝鎖又は線状アルキル、炭素原子数約３〜約１０のシクロアルキル、炭素原子数約６〜約１０のアリール、炭素原子数約７〜約２０のアルカリール、または炭素原子数約７〜約２０のアラルキルである）を
下記式を有するポリアルキル置換ヒドロキシ芳香族化合物：
【００３５】
【化２】
2006291210.tif 000003
【００３６】
（式中、Ｒ1は、分子量２８０乃至５０００のポリアルキルであり、Ｒ2は、水素または炭素原子数１〜約１０の低級アルキルであり、そしてＲ3は、水素または−ＯＨである）と、
塩基の存在下で接触させて反応混合物（反応生成物）を生成させる工程、
そして
（ｂ）上記反応生成物を、下記式を有するアミノ酸又はそのエステル誘導体：
【００３７】
【化３】
2006291210.tif 000004
【００３８】
（式中、Ｗは、−［ＣＨＲ”］−mであり（ただし、各々のＲ”は独立に、Ｈ、炭素原子数１〜約１５のアルキル、または炭素原子数１〜約１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、そしてＡは、水素または炭素原子数１〜約６のアルキルである）、
および塩基と接触させて、マンニッヒ縮合物を生成させる工程。
【００３９】
上記式でＡは水素であることが好ましい。
【００４０】
本発明の別の好ましい態様では、上記式でＡはメチルまたはエチルから選ばれるアルキルである。
【００４１】
本発明の方法の別の態様では、（ｂ）工程で水を加えることができる。
【００４２】
本発明の方法の更に別の態様では、（ｂ）工程は、（ａ）工程の反応生成物を下記式を有するアミノ酸（塩）と接触させることを包含している。
【００４３】
【化４】
2006291210.tif 000005
【００４４】
（式中、Ｗは前に定義した通りであり、そしてＭはアルカリ金属イオンである）
【００４５】
上記の方法の上記式で、Ｍはナトリウムイオンまたはカリウムイオンであることが好ましく、より好ましくはＭはナトリウムイオンである。
【００４６】
上記の方法で、Ｒ1のポリアルキル基の数平均分子量は約４００乃至約３０００であることが好ましい。より好ましくは、Ｒ1のポリアルキル基の数平均分子量は約５００乃至約２０００である。更に好ましくは、Ｒ1のポリアルキル基の数平均分子量は約７００乃至約１５００である。最も好ましくは、Ｒ1のポリアルキル基の数平均分子量は約７００乃至約１１００である。
【００４７】
上記の方法で（ａ）工程のポリアルキル置換ヒドロキシ芳香族化合物のポリアルキル置換基は、ポリプロピレン、ポリブテン、もしくは１−オクテンまたは１−デセンのポリアルファオレフィンオリゴマーから誘導されることが好ましい。上記の方法で（ａ）工程のポリアルキル置換ヒドロキシ芳香族化合物のポリアルキル置換基は、ポリプロピルまたはポリイソブチルであることがより好ましい。上記の方法の（ａ）工程でポリアルキル置換ヒドロキシ芳香族化合物は、ポリイソブチル置換フェノールまたはポリイソブチル置換ｏ−クレゾールであることが好ましい。より好ましくは、ポリアルキル置換ヒドロキシ芳香族化合物はポリイソブチル置換フェノールである。
【００４８】
上記の方法でポリイソブチル置換フェノールは、メチルビニリデン異性体を少なくとも約２０重量％含むポリイソブテンから誘導されることが好ましい。より好ましくは、ポリイソブチル置換フェノールはメチルビニリデン異性体を少なくとも約５０重量％含むポリイソブテンから誘導され、最も好ましくは、ポリイソブチル置換フェノールはメチルビニリデン異性体を少なくとも約７０重量％含むポリイソブテンから誘導される。
【００４９】
上記の方法の（ａ）工程のアルデヒドは、ホルムアルデヒド、パラホルムアルデヒドまたはホルマリンであることが好ましい。より好ましくは、（ａ）工程のアルデヒドはパラホルムアルデヒドである。
【００５０】
上記の方法で（ａ）及び（ｂ）工程それぞれの塩基は独立に、アルカリ金属水酸化物であることが好ましい。より好ましくは、（ａ）及び（ｂ）工程それぞれでアルカリ金属水酸化物は水酸化ナトリウム塩基である。
【００５１】
本発明の方法の別の好ましい態様では、（ｂ）工程を行う前に、まず別にアミノ酸、塩基および水を約１５℃乃至約１００℃の範囲の温度で化合させて濃厚アミノ酸塩溶液を生成させ、次にこれを（ａ）工程で生成した反応生成物物に添加する。好ましくは、（ｂ）工程を行う前に、まず別にアミノ酸、塩基および水を約３０℃乃至約７０℃の範囲の温度で化合させて濃厚アミノ酸塩溶液を生成させ、次にこれを（ａ）工程で生成した反応生成物物に添加する。より好ましくは、（ｂ）工程を行う前に、まず別にアミノ酸、塩基および水を約４０℃乃至約６０℃の範囲の温度で化合させて濃厚アミノ酸塩溶液を生成させ、次にこれを（ａ）工程で生成した反応生成物に添加する。
【００５２】
上記の方法の（ｂ）工程に用いられるアミノ酸はグリシンであることが好ましく、そして好ましい塩はグリシンのナトリウム塩である。
【００５３】
上記の本発明の方法の更に別の態様では、（ａ）及び（ｂ）工程それぞれを独立にアルカノールの不在下で行う。
【００５４】
上記の方法により製造されたマンニッヒ縮合物金属イオン封鎖剤が潤滑油に添加剤として使用されることになるなら、（ａ）工程でポリアルキル置換ヒドロキシ芳香族化合物をまず潤滑粘度の油に溶解することができる。潤滑粘度の油はニュートラル油であることが好ましい。
【００５５】
本発明の方法により製造されたマンニッヒ縮合物は、潤滑油に分散剤としても用いることができる。燃料に分散剤として使用するには、マンニッヒ縮合物のアルカリ金属イオンをアンモニウムイオンで置き換える。
【発明の効果】
【００５６】
数ある要因のうちでも、本発明は、上記のマンニッヒ縮合物が本発明の独特な二段法により得ることができるという発見に基づいている。そのようなマンニッヒ縮合物は、金属、特にＦｅ+3を封鎖して金属イオンが触媒となる酸化反応および重合反応を防ぐのに有効でありながら、同時に潤滑油や燃料に使用するのに充分な油溶性を示す。
【発明を実施するための最良の形態】
【００５７】
［定義］
以下の用語は、本明細書で使用するとき、特に断わらない限りは下記の意味を有する：
【００５８】
「アルデヒド」は、本明細書で使用するとき、ホルムアルデヒドまたは下記式を有するアルデヒドを意味する：
【００５９】
【化５】
2006291210.tif 000006
【００６０】
式中、Ｒ’は、炭素原子数１〜約１０の分枝鎖又は線状アルキル、炭素原子数約３〜約１０のシクロアルキル、炭素原子数約６〜約１０のアリール、炭素原子数約７〜約２０のアルカリール、または炭素原子数約７〜約２０のアラルキルである。
【００６１】
本発明のマンニッヒ縮合物の製造に用いられる代表的なアルデヒドとしては、これらに限定されるものではないが、ホルムアルデヒド、アセトアルデヒド、プロピオンアルデヒド、ブチルアルデヒド、バレルアルデヒド、カプロアルデヒドおよびヘプタアルデヒドなどの脂肪族アルデヒドを挙げることができる。芳香族アルデヒドも本発明のマンニッヒ縮合物の製造に用いることが考慮され、例えばベンズアルデヒドおよびアルキルベンズアルデヒドがある。パラ−トルアルデヒドはアルキルベンズアルデヒドの一例である。また、ホルムアルデヒド生成試薬、例えばパラホルムアルデヒドおよびホルマリンなどのホルムアルデヒド水溶液も使用できる。本発明のマンニッヒ縮合物の製造に用いるのに最も好ましいアルデヒドは、パラホルムアルデヒドおよびホルマリンである。
【００６２】
本発明のマンニッヒ縮合物の製造に用いるのに最も好ましいアルデヒドは、パラホルムアルデヒドおよびホルマリンである。
【００６３】
アルデヒドはホルムアルデヒドであることが好ましい。ホルムアルデヒドは、気体、液体および固体を含む全ての形態を意味する。気体ホルムアルデヒドの例には単量体ＣＨ2Ｏ、および下記式を有する三量体（ＣＨ2Ｏ）3（トリオキサン）がある。
【００６４】
【化６】
2006291210.tif 000007
【００６５】
液体ホルムアルデヒドの例には次のようなものがある：
１）エチルエーテル中の単量体ＣＨ2Ｏ。
２）化学式ＣＨ2（Ｈ2Ｏ）2（メチレングリコール）およびＨＯ（−ＣＨ2Ｏ）n−Ｈを有する水中の単量体ＣＨ2Ｏ。
３）化学式ＯＨＣＨ2ＯＣＨ3およびＣＨ3Ｏ（−ＣＨ2Ｏ）n−Ｈを有するメタノール中の単量体ＣＨ2Ｏ。
【００６６】
ホルムアルデヒド溶液は水および種々のアルコール溶液として市販されている。水では３７％−５０％溶液として入手できる。ホルマリンは３７％水溶液である。
【００６７】
ホルムアルデヒドは、線状及び環状（トリオキサン）重合体としても市販されている。線状重合体は、低分子量重合体であっても高分子量重合体であってもよい。
【００６８】
「アルカリ金属」は、本明細書で使用するとき、周期表の１Ａ族金属、例えばリチウム、ナトリウムおよびカリウムを意味する。
【００６９】
「アミノ酸又はそのエステル誘導体」は、本明細書で使用するとき、下記式を有するアミノ酸を意味する：
【００７０】
【化７】
2006291210.tif 000008
【００７１】
式中、Ｗは、−［ＣＨＲ”］−mであり（ただし、各々のＲ”は独立に、Ｈ、炭素原子数１〜約１５のアルキル、または炭素原子数１〜約１０でアミノ、アミド、ベンジル、カルボキシル、ヒドロキシル、ヒドロキシフェニル、イミダゾリル、イミノ、フェニル、スルフィドまたはチオールからなる群より選ばれる一以上の置換基を持つ置換アルキルであり、そしてｍは１〜４の整数である）、そしてＡは、水素または炭素原子数１〜約６のアルキルである。
【００７２】
好ましくは、Ａは水素である。好ましくは、アルキルはメチルまたはエチルである。
【００７３】
「アミノ酸塩」は、本明細書で使用するとき、下記式を有するアミノ酸の塩を意味する：
【００７４】
【化８】
2006291210.tif 000009
【００７５】
式中、Ｗは上に定義した通りであり、そしてＭはアルカリ金属イオンである。好ましくは、Ｍはナトリウムイオンまたはカリウムイオンである。より好ましくは、Ｍはナトリウムイオンである。
【００７６】
「芳香族溶媒」は、本明細書で使用するとき、一般にはそれぞれ炭素原子数が約７〜約１４の芳香族炭化水素の混合物を意味する。
【００７７】
「塩基」は、本明細書で使用するとき、ｐＫaが７以上の任意のアルカリ金属塩基、好ましくはｐＫaが１０から３０の間にある塩基を意味する。代表的な塩基としては、アルカリ金属水酸化物およびアルカリ金属アルコキシドが挙げられる。好ましくは塩基は、水酸化ナトリウム、水酸化リチウムまたは水酸化カリウムからなる群より選ばれるアルカリ金属水酸化物である。より好ましくは、アルカリ金属水酸化物は水酸化ナトリウムまたは水酸化カリウムである。最も好ましくは、塩基は水酸化ナトリウムである。
【００７８】
「色試験」は、本明細書で使用するとき、本発明のマンニッヒ縮合物のＦｅ+3イオンを封鎖する能力を決定するのに使用される色試験を意味する。試験について以下に簡単に記載する：
【００７９】
［鉄キレート能力の試験］
鉄キレート能力に使用される試験は、米国特許第４３８７２４４号に記載されている試験と同様である。マンニッヒ縮合物試料０．１５乃至０．２５グラムを、８ドラムガラスびんに入れ、それにトルエン１５ミリリットルを加え、振り混ぜて均一にする。次に、ＦｅＣｌ3の０．０５モル水溶液１５ミリリットルをガラスびんに加え、そしてガラスびんを１時間機械的に振とうする。ガラスびんの内容物を分離すると、本発明のマンニッヒ縮合物金属イオンキレート（封鎖）剤の存在下で鉄がキレート化した証拠として、トルエン相の色が黄色から紫色に変化する。
【００８０】
「ヒドロキシル価」は、本明細書で使用するとき、水酸化テトラブチルアンモニウム滴定で測定したときに、ポリアルキル置換フェノールを中和するのに要する試料グラム当りの水酸化カリウムの量（ｍｇＫＯＨ／ｇ試料）を意味する。
【００８１】
「マンニッヒ縮合物」は、本明細書で使用するとき、ポリアルキル置換フェノールとアルデヒドおよびグリシンなどのアミノ酸（もしくはその塩）又はそのエステルとを塩基の存在下で縮合させて、下記式を有する縮合物を生成させることにより得られた生成物の混合物を意味する。下記式は、本発明のマンニッヒ縮合物の幾つかの例としてのみ供されるのであって、本発明の方法を用いて生成させることができる他の可能なマンニッヒ縮合物を排除しようとするものではない。
【００８２】
【化９】
2006291210.tif 000010
【００８３】
【化１０】
2006291210.tif 000011
【００８４】
【化１１】
2006291210.tif 000012
【００８５】
【化１２】
2006291210.tif 000013
【００８６】
【化１３】
2006291210.tif 000014
【００８７】
【化１４】
2006291210.tif 000015
【００８８】
式中、各々のＲは独立に−ＣＨＲ’−であり（ただし、Ｒ’は前に定義した通りである）、Ｒ1およびＷは前に定義した通りであり、そしてＸは水素、アルカリ金属イオンまたは炭素原子数１〜約６のアルキルである。
【００８９】
上に示したマンニッヒ縮合物は、更にアルデヒドおよびアミノ酸と反応してもっと大きなオリゴマーを形成することができる。
【００９０】
一般に、本発明の方法によって製造される主要なマンニッヒ縮合物は下記Ｉ式で表すことができる：
【００９１】
【化１５】
2006291210.tif 000016
【００９２】
式中、各々のＲは独立に、−ＣＨＲ’−であり（ただし、Ｒ’は前に定義した通りである）、Ｒ1は、数平均分子量が約２８０乃至約５０００の範囲にあるポリアルキル基であり、
Ｘは、水素、アルカリ金属イオンまたは炭素原子数１〜約６の分枝鎖又は線状アルキルであり、
Ｗは、−［ＣＨＲ”］−mであり（ただし、各々のＲ”は独立に、Ｈ、炭素原子数１〜約１５のアルキル、または炭素原子数１〜約１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、
Ｙは、水素、炭素原子数１〜約１０のアルキル、−ＣＨＲ’ＯＨ（ただし、Ｒ’は前に定義した通りである）、または下記の基であり、
【００９３】
【化１６】
2006291210.tif 000017
【００９４】
（ただし、Ｙ’は−ＣＨＲ’ＯＨであり（ただし、Ｒ’は前に定義した通りである）、そしてＲ、ＸおよびＷは上に定義した通りである）
Ｚは、ヒドロキシル、下記式のヒドロキシフェニル基であり、
【００９５】
【化１７】
2006291210.tif 000018
【００９６】
（式中、Ｒ、Ｒ1、Ｙ’、ＸおよびＷは上に定義した通りである）
そしてｎは、０〜２０の整数である、ただし、ｎ＝０のときＺは下記の基でなければならないとの条件が付く：
【００９７】
【化１８】
2006291210.tif 000019
【００９８】
（ただし、Ｒ、Ｒ1、Ｙ’、ＸおよびＷは上に定義した通りである）
【００９９】
Ｒ1ポリアルキル基の数平均分子量は、約４００乃至約３０００であることが好ましい。より好ましくは、Ｒ1のポリアルキル基の数平均分子量は約５００乃至約２０００である。更に好ましくは、Ｒ1のポリアルキル基の数平均分子量は約７００乃至約１５００である。最も好ましくは、Ｒ1のポリアルキル基の数平均分子量は約７００乃至約１１００である。
【０１００】
上記Ｉ式の化合物でＸは、水素またはアルカリ金属イオンであることが好ましく、より好ましくはアルカリ金属イオンであり、最も好ましくはナトリウムイオンである。
【０１０１】
本発明では、上記Ｉ式の化合物でＸはメチルまたはエチルから選ばれるアルキルであることが好ましい。
【０１０２】
本発明のマンニッヒ縮合物の好ましい態様では、ＲはＣＨ2であり、Ｒ1は数平均分子量が約７００乃至約１１００の範囲にあり、ＷはＣＨ2であり、Ｘはナトリウムイオンであり、そしてｎは０〜２０である。
【０１０３】
「潤滑粘度の油」は、本明細書で使用するとき、鉱油であっても潤滑粘度の合成油であってもよいが、好ましくは内燃機関のクランクケースに使用できる潤滑油を意味する。クランクケース用潤滑油の粘度は通常、−１７．８℃で約１３００センチストークス乃至９８．９℃で２２．７センチストークスである。潤滑油は合成原料からも天然原料からでも誘導することができる。本発明に基油として使用される鉱油としては、パラフィン系、ナフテン系、および通常潤滑油組成物に使用されるその他の油を挙げることができる。合成油としては、炭化水素合成油、合成エステル、およびフィッシャー・トロプシュ法により誘導された基油を挙げることができる。使用できる合成炭化水素油としては、適正な粘度を有するアルファ−オレフィンの液体重合体が挙げられる。特に有用なものはＣ6〜Ｃ12アルファ−オレフィンの水素化液体オリゴマー、例えば１−デセン三量体である。同様に、適正な粘度のアルキルベンゼン、例えばジドデシルベンゼンも使用することができる。使用できる合成エステルとしては、モノカルボン酸およびポリカルボン酸とモノヒドロキシアルカノールおよびポリオールとのエステルが挙げられる。代表的な例としては、ジドデシルアジペート、ペンタエリトリトールテトラカプロエート、ジ−２−エチルヘキシルアジペート、およびジラウリルセバケート等がある。モノ及びジカルボン酸とモノ及びジヒドロキシアルカノールとの混合物から合成された複合エステルも使用することができる。炭化水素油と合成油のブレンドも使用することができる。例えば、１０重量％乃至２５重量％の水素化１−デセン三量体と７５重量％乃至９０重量％の３７．８℃で６８３センチストークスの鉱油とのブレンドは、優れた油基材となる。
【０１０４】
「ポリアルキル又はポリアルキル置換基」は、本明細書で使用するとき、ヒドロキシ芳香環のポリアルキル置換基を意味する。ポリアルキル置換基の数平均分子量は、約２８０乃至約５０００の範囲にある。好ましくは、ポリアルキル部の数平均分子量は約４００乃至約５０００の範囲にある。より好ましくは、ポリアルキル部の数平均分子量は約５００乃至約２０００の範囲にあり、更に好ましくは、ポリアルキル部の数平均分子量は約７００乃至約１５００の範囲にある。最も好ましくは、ポリアルキル部の数平均分子量は約７００乃至約１１００の範囲にある。ポリアルキル基は、ポリプロピルまたはポリイソブチルであることが好ましい。最も好ましくは、ポリアルキル基はイソブチルである。
【０１０５】
ポリアルキル置換基のフェノール環への結合は、ポリアルキルフェノール全分子のうちの少なくとも６０％がヒドロキシル部に対してパラ位にあることが好ましく、より好ましくは、ポリアルキル置換基のフェノール環への結合は、ポリアルキルフェノール全分子のうちの少なくとも８０％がヒドロキシル部に対してパラ位にあり、そして最も好ましくは、ポリアルキル置換基のフェノール環への結合は、ポリアルキルフェノール全分子のうちの少なくとも９０％がフェノール環のヒドロキシル部に対してパラ位にある。
【０１０６】
「ポリイソブチル置換フェノール」は、本明細書で使用するとき、ポリイソブチル置換フェノール環を意味する。ポリイソブチル置換基については上に定義している。ポリイソブチル置換フェノールは、メチルビニリデン異性体を少なくとも２０重量％含むポリイソブテンから誘導されることが好ましい。より好ましくは、ポリイソブチル置換フェノールはメチルビニリデン異性体を少なくとも約５０重量％含むポリイソブテンから誘導され、そして最も好ましくは、ポリイソブチル置換フェノールはメチルビニリデン異性体を少なくとも約７０重量％含むポリイソブテンから誘導される。
【０１０７】
「金属イオンキレート（封鎖）剤」は、本明細書で使用するとき、化合物の２個以上の原子間に金属原子を保持して、それにより潤滑油または燃料中でＦｅ+3などの有害な金属イオンを中和したり、あるいは抑制する化合物を意味する。
【０１０８】
特に断わらない限りは、比率は全て重量パーセントであり、圧力は大気圧である。
【０１０９】
［マンニッヒ縮合物の製造方法］
最も広い観点では、本発明は、（ａ）アルデヒドを塩基の存在下でポリアルキルフェノールと化合させて反応生成物を生成させる工程、そして（ｂ）の反応生成物をアミノ酸、その塩又はそのエステル、塩基および任意に水と接触させて生成物を生成させる工程、からなるマンニッヒ縮合物の製造方法に関する。
【０１１０】
アミンの原料としてアミノ酸を用いる従来のマンニッヒ縮合物金属イオン封鎖剤の製造方法は、反応体の取扱いおよびマンニッヒ反応の進行を助けるために、メタノールなどのアルカノールを使用している。そのような方法ではマンニッヒ反応は、全ての反応体を反応生成物中に同時に存在させて、個々の反応体の添加順序が明らかな著しい影響を与えることなく行われる。最終反応生成物中の比較的大量のアルカノールは、廃水から分離して高い費用をかけて処分するか、あるいは再使用しなければならない。
【０１１１】
我々は、アミンの原料としてアミノ酸を用いる新規なマンニッヒ縮合物金属イオン封鎖剤の製造方法を発見した。この方法はアルカノールの使用を要しない。また、本発明の方法はマンニッヒ反応に用いる溶媒の種類に融通性を認めている。
【０１１２】
アミノ酸を用いる本発明の新規なマンニッヒ縮合物金属イオン封鎖剤の製造方法は、驚くべきことに、アルカノールを使用しない場合にはマンニッヒ反応に非常に厳しい制限を課している。これらの制限は先行技術に係る方法では見られなかったものである。先行技術方法におけるように全ての反応体を反応フラスコに同時に加えると、本発明の方法ではマンニッヒ反応が進まない。アミノ酸を用いる本発明の方法は、マンニッヒ縮合によるオリゴマー生成物金属イオン封鎖剤を製造するのに、二つの特別な別個の工程を必要とする。
【０１１３】
さらに、アミンの原料としてアミノ酸を用いる従来のマンニッヒ縮合物金属イオン封鎖剤の製造方法は、ポリアルキル置換ヒドロキシ芳香族化合物を溶解させるのにＣ9芳香族溶媒などの芳香族溶媒を用いている。マンニッヒ縮合物金属イオン封鎖剤が鉱油を使用する配合物に使用されることになる多くの場合には、そのような配合物の使用で要求される粘度および引火点のために、芳香族溶媒も分離して再使用しなければならない。我々は、芳香族溶媒を使用しないで本発明の方法を実施できることを発見した。この方法は、鉱油または比較的低沸点で低引火点の芳香族溶媒を用いて実施することができ、よって、エクソン(Exxon)１５０Ｎ（商品名）、ニュートラル油やシェブロン(Chevron)１００Ｎ（商品名）、ニュートラル油などの鉱油中で金属イオン封鎖剤を必要とする用途のために金属イオン封鎖剤を製造することを可能にする。
【０１１４】
さらに、本発明の方法は、マンニッヒ縮合物を得るのに従来法によっては使用していた中和工程を必要としない。
【０１１５】
何等かの特別な理論に限定されるわけではないが、本発明の第一工程では塩基の存在下、約６５℃乃至約９５℃で、ポリアルキルフェノールとアルデヒド間でメチロール中間体が生成すると考えられる。
【０１１６】
本発明の方法でマンニッヒ反応を行うのに二つの別個の不連続な工程を無条件に必要とする証拠は、先行技術方法におけるように全ての反応体を同時に加えたらマンニッヒ縮合物の代わりに沈殿物が得られたときに観察された。沈殿物は下記式を有していた：
【０１１７】
【化１９】
2006291210.tif 000020
【０１１８】
本発明のマンニッヒ縮合物の製造では、マンニッヒ反応が以下に示すように進むと考えられる。
【０１１９】
［マンニッヒ縮合物金属イオン封鎖剤の一般的な製造方法］
以下に、本発明のマンニッヒ縮合物金属イオン封鎖剤の代表的な製造方法を記す：
【０１２０】
本発明の方法は、バッチ法、連続法、準連続法として、あるいは当該分野の熟練者には知られた任意の方法で実施することができる。
【０１２１】
一般に、マンニッヒ縮合反応は不活性ガス中、大気圧下で、塩基性条件下で二工程で行われる。しかし、大気圧より高い圧力および低い圧力も使用することができる。
【０１２２】
（ａ）工程
（ａ）工程では、次のような反応体を加える：
１）不活性溶媒に希釈したポリアルキルフェノール。ポリアルキルフェノールを撹拌しながら加熱して適正なかきまぜを可能にする。ポリアルキルフェノールに、下記の物質を添加する：
２）塩基、
３）アルデヒド。
【０１２３】
一般に、反応体を長い時間に渡って広い温度範囲で反応させることができる。下記第１表に、（ａ）工程を行うための温度範囲および保圧時間範囲をまとめて示す。
【０１２４】
（ｂ）工程
（ｂ）工程では、下記の物質を添加する：
１）一種以上のアミノ酸類、
２）水、および
３）塩基。
【０１２５】
一般に、（ｂ）工程は二段階で行う。（ｂ）工程の第１段階では、反応体を長い時間にわたって広い温度範囲で反応させることができる。（ｂ）工程の第２段階では、温度を上げ、圧力を下げて水を取り除く。下記第１表に、（ｂ）工程を行うための温度範囲および保圧時間範囲をまとめて示す。
【０１２６】
所望の生成物を得るために反応体の濃度を変えることができるが、本発明のマンニッヒ縮合物を高い収量で得るためには、反応体のある一定の充填モル比が重要であることが分かっている。充填モル比を以下に記載するとともに、第１表にまとめて示す：
【０１２７】
（ポリアルキル置換フェノールとアルデヒドおよび塩基とポリアルキル置換フェノールの充填モル比）
（ａ）工程では、塩基とポリアルキル置換フェノールとの充填モル比は、約０．０１：１．０乃至約１．０：１．０の範囲にあり、そしてアルデヒドとポリアルキル置換フェノールとの充填モル比は、約０．５：１．０乃至約４．０：１．０の範囲にある。好ましくは（ａ）工程では、塩基とポリアルキル置換フェノールとの充填モル比は、約０．０３：１．０乃至約０．５：１．０の範囲にあり、そしてアルデヒドとポリアルキル置換フェノールとの充填モル比は、約１．０：１．０乃至約３．０：１．０の範囲にある。より好ましくは（ａ）工程では、塩基とポリアルキル置換フェノールとの充填モル比は、約０．０５：１．０乃至約０．１５：１．０の範囲にあり、そしてアルデヒドとポリアルキル置換フェノールとの充填モル比は、約１．５：１．０乃至約２．５：１．０の範囲にある。これらの充填モル比も下記第１表にまとめて示す。
【０１２８】
（塩基とポリアルキル置換フェノールとアルデヒドおよびアミンとポリアルキル置換フェノールの充填モル比）
（ｂ）工程では、塩基とポリアルキル置換フェノールとの充填モル比は、約０．０１：１乃至約１．５：１の範囲にあり、そしてアミンとポリアルキル置換フェノールとの充填モル比は、約０．０１：１乃至約３：１の範囲にある。好ましくは（ｂ）工程では、塩基とポリアルキル置換フェノールとの充填モル比は、約０．５：１．０乃至約１．３：１の範囲にあり、そしてアミンとポリアルキル置換フェノールとの充填モル比は、約０．０５：１．０乃至約２：１．０の範囲にある。より好ましくは（ｂ）工程では、塩基とポリアルキル置換フェノールとの充填モル比は、約０．９：１．０乃至約１．０：１．０の範囲にあり、そしてアミンとポリアルキル置換フェノールとの充填モル比は、約０．７５：１．０乃至約１．５：１．０の範囲にある。これらの充填モル比も下記第１表にまとめて示す。
【０１２９】
【表１】
2006291210.tif 000021
【０１３０】
マンニッヒ縮合物金属イオン封鎖剤が燃料添加剤として使用されることになるなら、マンニッヒ縮合物のアルカリ金属イオンをアンモニウムイオンで置き換えることが望ましい。別の用途では、マンニッヒ縮合物のアルカリ金属イオンを周期表の２族金属で置き換えることも可能である。
【０１３１】
以下に、本発明のマンニッヒ縮合物の製造に使用するのに適した化合物について記す。
【０１３２】
［ポリアルキル置換ヒドロキシ芳香族化合物］
本発明のマンニッヒ縮合物の合成には、種々のポリアルキル置換ヒドロキシ芳香族化合物を利用することができる。決定的な特徴は、ポリアルキル置換基が完成マンニッヒ縮合物に油溶性を付与できるほど充分に大きいことである。一般に、マンニッヒ縮合物の油溶性を可能にするのに必要な炭素原子の数は、約Ｃ20かそれ以上に類する数である。これは、分子量で２８０乃至５０００に相当する。フェノール環のＣ20かそれ以上のアルキル置換基は、フェノールのＯＨ基に対してパラ位に位置していることが望ましい。
【０１３３】
一般に、本発明のマンニッヒ縮合物を合成するためには、フェノール環のヒドロキシル基に対して１つの未置換オルソ位が必要である。例えば、Ｃ20以上を含む置換基がパラ位に置換したフェノールは、本発明に好ましいポリアルキルフェノール原料である。
【０１３４】
二置換フェノールも本発明のマンニッヒ縮合物に適した出発物質である。フェノール環に未置換オルソ位があるようにして置換されている限り、二置換フェノールも好適である。好適な二置換フェノールの例としては、Ｃ20かそれ以上のアルキル置換基がパラ位に置換したｏ−クレジル誘導体等がある。
【０１３５】
好ましいポリアルキル置換フェノールは下記式を有する：
【０１３６】
【化２０】
2006291210.tif 000022
【０１３７】
式中、Ｒ1は、数平均分子量が約２８０乃至約５０００の範囲にあるポリアルキル基であり、Ｙは水素である。
【０１３８】
Ｒ1のポリアルキル基の数平均分子量は、約４００乃至約３０００であることが好ましい。より好ましくは、Ｒ1のポリアルキル基の数平均分子量は約５００乃至約２０００である。更に好ましくは、Ｒ1のポリアルキル基の数平均分子量は約７００乃至約１５００である。最も好ましくは、Ｒ1のポリアルキル基の数平均分子量は約７００乃至約１１００である。
【０１３９】
前記の方法でポリアルキルフェノールのポリアルキル置換基は、ポリプロピレン、ポリブテン、もしくは１−オクテンまたは１−デセンのポリアルファオレフィンオリゴマーから誘導される。
【０１４０】
前記の方法でポリアルキルフェノールは、ポリプロピルフェノールまたはポリイソブチル置換フェノールである。前記の方法でポリイソブチル置換フェノールは、メチルビニリデン異性体を少なくとも約２０重量％含むポリイソブテンから誘導されることが好ましい。より好ましくは、ポリイソブチル置換フェノールはメチルビニリデン異性体を少なくとも約５０重量％含むポリイソブテンから誘導され、最も好ましくは、ポリイソブチル置換フェノールはメチルビニリデン異性体を少なくとも約７０重量％含むポリイソブテンから誘導される。
【０１４１】
好適なポリイソブテンは、米国特許第４１５２４９９号及び第４６０５８０８号に記載されているように、三フッ化ホウ素（ＢＦ3）アルキル化触媒を用いて製造することができる。市販の高アルキルビニリデン含量のポリイソブテンとしては、グリッソパル(Glissopal)１０００、１３００及び２２００（商品名、ＢＡＳＦ社製）が挙げられる。
【０１４２】
本発明のマンニッヒ縮合物の製造に使用される好ましいポリアルキルフェノールは、ポリアルキル置換基がフェノール環のパラ位に結合した一置換フェノールである。しかし、マンニッヒ縮合反応を進めることができる他のポリアルキルフェノールも、本発明のマンニッヒ縮合物の製造に使用することができる。そのようなポリアルキルフェノールの幾つかの例としては、一置換及び二置換オルソ置換ポリアルキルフェノールがある。
【０１４３】
［不活性溶媒］
本発明のマンニッヒ縮合物の製造ではポリアルキルフェノールの取扱いおよび反応を容易にするために、不活性溶媒を用いることができる。好適な不活性溶媒の例としては、ヘプタン、ベンゼン、トルエン、クロロベンゼンなどの炭化水素化合物、芳香族溶媒、潤滑粘度のニュートラル油、パラフィン類およびナフテン類がある。他の好適な市販溶媒の例としては、シェブロン１００Ｎ（商品名）、ニュートラル油、およびエクソン１５０Ｎ（商品名）、ニュートラル油を挙げることができる。
【０１４４】
前記の方法で製造されたマンニッヒ縮合物金属イオン封鎖剤が潤滑油に添加剤として使用されることになるなら、ポリアルキルフェノールをまずシェブロン１００Ｎニュートラル油などの好適な溶媒に溶解させることができる。
【０１４５】
［塩基］
本発明のマンニッヒ縮合物の製造に使用できる塩基は、ｐＫaが７以上の任意のアルカリ金属塩基、好ましくはｐＫaが１０から３０の間にある塩基であってよい。代表的な塩基としては、アルカリ金属水酸化物およびアルカリ金属アルコキシドが挙げられる。好ましくは塩基は、水酸化ナトリウム、水酸化リチウムまたは水酸化カリウムからなる群より選ばれるアルカリ金属水酸化物である。より好ましくは、アルカリ金属水酸化物は水酸化ナトリウムまたは水酸化カリウムである。最も好ましくは、塩基は水酸化ナトリウムである。
【０１４６】
［アルデヒド］
本発明の方法に使用することが考えられるアルデヒドは、ホルムアルデヒド、および下記式を有するアルデヒドである：
【０１４７】
【化２１】
2006291210.tif 000023
【０１４８】
式中、Ｒ’は、炭素原子数１〜約１０の分枝鎖又は線状アルキル、炭素原子数約３〜約１０のシクロアルキル、炭素原子数約６〜約１０のアリール、炭素原子数約７〜約２０のアルカリール、または炭素原子数約７〜約２０のアラルキルである。
【０１４９】
本発明のマンニッヒ縮合物の製造に使用される代表的なアルデヒドとしては、これらに限定されるものではないが、ホルムアルデヒド、アセトアルデヒド、プロピオンアルデヒド、ブチルアルデヒド、バレルアルデヒド、カプロアルデヒド、およびヘプタアルデヒドなどの脂肪族アルデヒドを挙げることができる。
【０１５０】
芳香族アルデヒドも本発明のマンニッヒ縮合物の製造に使用することが考えられ、例えばベンズアルデヒド、およびアルキルベンズアルデヒドがある。パラ−トルアルデヒドはアルキルベンズアルデヒドの一例である。
【０１５１】
また、ホルムアルデヒド生成試薬、例えばパラホルムアルデヒドおよびホルマリンなどのホルムアルデヒド水溶液も使用できる。本発明のマンニッヒ縮合物の製造に使用するのに最も好ましいアルデヒドは、パラホルムアルデヒドおよびホルマリンである。
【０１５２】
本発明のマンニッヒ縮合物の製造に使用するのに最も好ましいアルデヒドは、パラホルムアルデヒドおよびホルマリンである。
【０１５３】
アルデヒドはホルムアルデヒドであることが好ましい。ホルムアルデヒドは、気体、液体および固体を含む全ての形態を意味する。気体ホルムアルデヒドの例としては、単量体ＣＨ2Ｏ、および下記式を有する三量体（ＣＨ2Ｏ）3（トリオキサン）がある。
【０１５４】
【化２２】
2006291210.tif 000024
【０１５５】
液体ホルムアルデヒドの例としては次のようなものがある：
４）エチルエーテル中の単量体ＣＨ2Ｏ。
５）化学式ＣＨ2（Ｈ2Ｏ）2（メチレングリコール）およびＨＯ（−ＣＨ2Ｏ）n−Ｈを有する水中の単量体ＣＨ2Ｏ。
６）化学式ＯＨＣＨ2ＯＣＨ3およびＣＨ3Ｏ（−ＣＨ2Ｏ）n−Ｈを有するメタノール中の単量体ＣＨ2Ｏ。
【０１５６】
ホルムアルデヒド溶液は、水および種々のアルコール溶液として市販されている。水では３７％−５０％溶液として入手できる。ホルマリンは３７％水溶液である。
【０１５７】
ホルムアルデヒドは、線状及び環状（トリオキサン）重合体としても市販されている。線状重合体は、低分子量重合体であっても高分子量重合体であってもよい。
【０１５８】
［アミノ酸］
前記の方法でアミノ酸又はそのエステル誘導体は下記式を有する：
【０１５９】
【化２３】
2006291210.tif 000025
【０１６０】
式中、Ｗは、−［ＣＨＲ”］−mであり（ただし、各々のＲ”は独立に、Ｈ、炭素原子数１〜約１５のアルキル、または炭素原子数１〜約１０でアミノ、アミド、ベンジル、カルボキシル、ヒドロキシル、ヒドロキシフェニル、イミダゾリル、イミノ、フェニル、スルフィドまたはチオールからなる群より選ばれた一以上の置換基を持つ置換アルキルであり、そしてｍは１〜４の整数である）、そしてＡは、水素または炭素原子数１〜約６のアルキルである。
【０１６１】
上記式でＡは水素であることが好ましい。上記式で好ましいアルキルはメチルまたはエチルである。
【０１６２】
アミノ酸はグリシンであることが好ましい。
【０１６３】
下記第２表に、本発明のマンニッヒ縮合物の製造に使用することが考えられるアルファアミノ酸の幾つかの例を記す。
【０１６４】
【表２】
2006291210.tif 000026
【表３】
2006291210.tif 000027
【表４】
2006291210.tif 000028
【０１６５】
本発明の方法の好ましい態様では、（ｂ）工程を行う前に、まず別にアミノ酸、塩基および水を約１５℃乃至約１００℃の範囲の温度で化合させて濃厚アミノ酸塩溶液を生成させ、次にこれを（ａ）工程で生成した反応生成物に添加する。好ましくは、（ｂ）工程を行う前に、まず別にアミノ酸、塩基および水を約３０℃乃至約７０℃の範囲の温度で化合させて濃厚アミノ酸塩溶液を生成させ、次にこれを（ａ）工程で生成した反応生成物に添加する。より好ましくは、（ｂ）工程を行う前に、まず別にアミノ酸、塩基および水を約４０℃乃至約６０℃の範囲の温度で化合させて濃厚アミノ酸塩溶液を生成させ、次にこれを（ａ）工程で生成した反応生成物に添加する。
【実施例】
【０１６６】
［実施例１］  分子量１０００のポリイソブチル置換フェノールを用いたマンニッヒ縮合物の製造
【０１６７】
【化２４】
2006291210.tif 000029
【０１６８】
１リットルの丸底フラスコに、［定義］に記載した分子量１０００のポリイソブチル置換フェノール３５１．０９グラム（０．２３モル）を加えた。この実施例および本特許出願の以下の実施例で用いたポリイソブチル置換フェノールは、米国特許第５３００７０１号及び第６２７４７７７号に記載されたようにして製造した。シェブロン１００Ｎ（商品名）、ニュートラル油で３１％に希釈したポリイソブチル置換フェノール（ヒドロキシル価＝３６．７７ミリグラムＫＯＨ／グラム試料）を、水酸化ナトリウム水溶液（アルドリッチ(Aldrich、商品名)、５０％溶液）２．８８グラム（０．０３６モル）と接触させた。混合物を窒素中で撹拌しながら約３５℃に加熱した。およそ１５分後、混合物が均一になった時点で、パラホルムアルデヒド（セラニーズ(Celanese、商品名)、顆粒、９２．５６％）１４．９９グラム（０．４６モル）を丸底フラスコに加えた。反応生成物（反応生成物）の温度を約７５℃に上げ、そして圧力を大気圧から２５０ｍｍＨｇに下げた。フラスコ内の反応生成物を約７５℃の温度および２５０ｍｍＨｇの圧力で約１．５時間維持した。1Ｈ−ＮＭＲで生成物の化学式を決定するために、試料を０．２グラム以下で取り除いた。主として生成した中間生成物は、次のような化学式を有していた：
【０１６９】
【化２５】
2006291210.tif 000030
【０１７０】
４オンスびん内で、グリシン（フィッシャー・バイオテック(Fisher Biotech、商品名)、９８．５％）１８．０２グラム（０．２４モル）、水酸化ナトリウム水溶液（アルドリッチ（商品名）、５０％水溶液）１５．９４グラム（０．２モル）、および脱イオン水２．７２グラムを混合して溶液を調製した。内容物が微粒子が多少懸濁したほぼ均一な溶液となるまでびんを振とうした。
【０１７１】
次に、上記のナトリウムグリシン溶液３４．９８グラムをフラスコに加えた。フラスコ内の圧力を大気圧から３００ｍｍＨｇまで下げた。フラスコの内容物を約７５℃および圧力３００ｍｍＨｇで約２時間保持した。次に、フラスコの内容物の温度を約８５℃まで上げ、この温度で更に３時間保持した。減圧を解除し、フラスコの内容物を大気圧に戻し、そして消泡剤（ダウ・コーニング(Dow Corning)２００フルイド(Fluid、商品名)）３滴をフラスコに添加した。消泡剤を添加した後、フラスコの内容物を１６０℃に加熱し、５０ｍｍＨｇに減圧にして水を除去した。濁った薄褐色の生成物３７５．３１グラムが得られた。生成物をろ過して澄んだ薄褐色のマンニッヒ縮合物が得られ、縮合物は、色試験、すなわち［定義］に記載した鉄封鎖能力試験により測定したところＦｅ+3を封鎖した。
【０１７２】
［実施例２］  分子量１０００のポリイソブチル置換フェノールを用いたマンニッヒ縮合物の製造
４リットル反応器でマンニッヒ縮合物を製造した。
【０１７３】
【化２６】
2006291210.tif 000031
【０１７４】
温度プローブ、上部システムおよび機械的撹拌器を備えた４リットル反応器に、分子量１０００のポリイソブチル置換フェノール２５００．５グラム（１．６３８モル）を加えた。ポリイソブチル置換フェノール（ヒドロキシル価＝３６．７７ミリグラムＫＯＨ／グラム試料）を、シェブロン１００Ｎ（商品名）、ニュートラル油で３１％に希釈し、そして８０℃に加熱した。反応器の内容物の温度が８０℃に達した時点で、水酸化ナトリウム溶液（アルドリッチ（商品名）、４９．４％水溶液）１３．２グラム（０．１６４モル）を反応器に加え、その後速やかにパラホルムアルデヒド（セラニーズ（商品名）、顆粒、９２．５６％）１０９．７グラム（３．２７７モル）を加えた。反応生成物を約８０℃から約９０℃の間の温度で１．５時間維持した。反応のこの時点で試料に1Ｈ−ＮＭＲを行った。中間体は次のような化学式を有すると決定された：
【０１７５】
【化２７】
2006291210.tif 000032
【０１７６】
次に、実施例１で調製したナトリウムグリシン溶液２７０．２グラムを反応生成物に加えた。この溶液は、水酸化ナトリウム溶液（アルドリッチ（商品名）、４９．４％水溶液）１２２．２グラム（１．５３モル）を、グリシン（フィッシャー・バイオテック（商品名）、１００．３％）１２８．５グラム（１．７１モル）、および脱イオン水２５グラムと混合して製造した。この溶液を、消泡剤（ダウ・コーニング２００フルイド（商品名））２滴と一緒に約８０℃の反応生成物に加えた。温度を約８０℃で１．５時間保持した。次に、温度をゆっくりと１６０℃まで上げた。温度が１６０℃に達した時点で、圧力を大気圧から５０ｍｍＨｇまで下げて生成物から如何なる残留水も取り除いた。これらの反応条件で１時間保持した。マンニッヒ縮合物が得られ、縮合物は、色試験、［定義］に記載した鉄封鎖能力試験で測定したところＦｅ+3を封鎖した。
【０１７７】
［比較例Ａ］  分子量１０００のポリイソブチル置換フェノールを用いたマンニッヒ縮合物の製造
パラホルムアルデヒドを最後に加えたこと以外は、実施例１の方法を実施した。
【０１７８】
【化２８】
2006291210.tif 000033
【０１７９】
１リットルのモルトン・フラスコに、シェブロン１００Ｎ（商品名）ニュートラル油で希釈した、［定義］に記載した分子量１０００のポリイソブチル置換フェノール（ヒドロキシル価＝３６．７７ミリグラムＫＯＨ／グラム試料）４２９．１７グラム（０．２８１モル）、および水酸化ナトリウムのペレット（フィッシャー（商品名）、９８．１％）１１．９２グラム（０．２９モル）を加えた。反応生成物を５０℃に温め、そしておよそ１時間混合した。反応生成物に、グリシン（フィッシャー・バイオテック（商品名）、１００．３％、固形）２１．４グラム（０．２８１モル）を加え、その後速やかにパラホルムアルデヒド（セラニーズ（商品名）、顆粒、９２．５６％）１８．８２グラム（０．５８モル）を加えた。反応生成物に、消泡剤（ダウ・コーニング２００フルイド（商品名））２滴を添加して泡立ちを減じた。反応生成物を窒素中で撹拌しながら約９０℃に加熱し、そして約７０℃から約９０℃の間の温度でおよそ１時間保持した。消泡剤（ダウ・コーニング２００フルイド（商品名））を更に２滴を添加して泡立ちを減じた。次いで、温度を約１６０℃まで１．５時間かけてゆっくりと上げた。圧力を真空ポンプを用いて大気圧から２５０ｍｍＨｇに下げた。これらの反応条件で約２時間保持した。次に、撹拌を止めて混合物を固相と液相の２相に分離させた。1Ｈ−ＮＭＲで分析した反応生成物の試料は、液相が主として未反応ポリイソブチル置換フェノールであることを示した。次に、反応生成物を１７５℃に加熱し、そして圧力をおよそ４００ｍｍＨｇに下げた。これらの反応条件で３時間保持した。再度、混合物を２相に分離させた。1Ｈ−ＮＭＲで測定したところ、液相はまだ主として未反応ポリイソブチル置換フェノールであったが、固相は主として下記式を有していた。
【０１８０】
【化２９】
2006291210.tif 000034
【０１８１】
［比較例Ｂ］  分子量１０００のポリイソブチル置換フェノールを用いたマンニッヒ縮合物の試行製造
パラホルムアルデヒドの前にナトリウムグリシンを反応生成物に加えたこと以外は、実施例１の方法を実施した。
【０１８２】
芳香族溶媒で２５％に希釈した、［定義］に記載した分子量１０００のポリイソブチル置換フェノール試料（ヒドロキシル価＝４６．１ミリグラムＫＯＨ／グラム試料）４８８．８７グラム（０．２８１モル）を、バッチ・ロトバップ(Buchi Rotovap、商品名)上で、圧力５ｍｍＨｇで１６０℃にすることによりストリップした。この過程で、ストリップした物質３８９．９６グラムが生成した。１リットル丸底フラスコに、ストリップ生成物１６１．６２グラム（０．１５モル）、およびシェブロン１００Ｎ（商品名）ニュートラル油７５．８６グラムを加えた。４００ミリリットルビーカー内で、水酸化ナトリウムペレット（フィッシャー（商品名）、９８．１％）５．９７グラム（０．１３モル）、固形グリシン（フィッシャー・バイオテック（商品名）、１００．３％）２１．４グラム（０．２８１モル）、および脱イオン水５６．５グラムの溶液を調製した。丸底フラスコ内の反応生成物に、４００ミリリットルビーカーから均一な溶液６５．８４グラムを加えた。フラスコ内の化合した反応生成物を１１０℃に加熱し、そして約３０分間保持した。反応生成物を更に１１５℃に加熱し、そして圧力を真空ポンプを用いて２００ｍｍＨｇに下げた。次に、消泡剤（ダウ・コーニング２００フルイド（商品名））１滴を反応生成物に添加した。次に、パラホルムアルデヒド（セラニーズ（商品名）、顆粒、９２．５８％）８．１２グラム（０．２６モル）を反応生成物に加えた。反応生成物を１７０℃に加熱し、そしてこの温度で３時間保持した。1Ｈ−ＮＭＲで分析した反応生成物の試料は、液相が主として未反応ポリイソブチル置換フェノールであることを示した。
【０１８３】
この比較例からマンニッヒ縮合物は得られなかった。この比較例は、パラホルムアルデヒドの添加前にナトリウムグリシンを添加したのではマンニッヒ縮合物とならないことを明らかにし、そして［定義］に記載した色試験により測定したところＦｅ+3を封鎖しなかった。
【０１８４】
［比較例Ｃ］  分子量１０００のポリイソブチル置換フェノールを用いたマンニッヒ縮合物の試行製造
ポリイソブチル置換フェノールとパラホルムアルデヒドの前に水酸化ナトリウムとグリシンを反応生成物に加えたこと以外は、実施例１の方法を実施した。
【０１８５】
１リットル丸底フラスコに、水酸化ナトリウム（フィッシャー（商品名）、試薬等級）１２．３８グラム（０．３１モル）、グリシン（フィッシャー・バイオテック（商品名）、培養等級）２２．９１グラム（０．３１モル）、および脱イオン水７７．９５グラムを加えた。反応生成物を窒素中で撹拌しながら約３５℃に加熱した。溶質が溶液に溶けるにつれて反応生成物は発熱して５５℃になった。およそ２０分後に、芳香族溶媒で約２５％に希釈した、［定義］で定義した分子量１０００のポリイソブチル置換フェノール試料（ヒドロキシル価＝４１．３ミリグラムＫＯＨ／グラム試料）４２２．３６グラム（０．３１モル）を反応生成物に加え、その後速やかにパラホルムアルデヒド（セラニーズ（商品名）、顆粒、９２．５６％）１８．９６グラム（０．６２モル）を加えた。フラスコ内の反応生成物を１２０℃に加熱し、そして２時間還流した。次いで、ディーン・スターク（商品名）トラップを取り付け、反応生成物を１７０℃に加熱し、この温度で６時間保持することにより溶媒を留去した。反応生成物を室温まで冷却しながら、反応生成物にシェブロン１００Ｎ（商品名）ニュートラル油８２．２２グラムを加えた。1Ｈ−ＮＭＲで分析した反応生成物の試料は、液相が主として未反応ポリイソブチル置換フェノールであることを示した。
【０１８６】
この比較例からマンニッヒ縮合物は得られなかった。この比較例は、ポリイソブチル置換フェノールとパラホルムアルデヒドの添加前に水酸化ナトリウムとグリシンを添加したのでは、所望のマンニッヒ縮合物とならないことを明らかにしている。
【０１８７】
何等かの理論に縛られるわけではないが、反応体の添加順序が下に示すような要求された中間体の生成を許さなかったために、マンニッヒ縮合物が生成しなかったと考えられる。
【０１８８】
【化３０】
2006291210.tif 000035
【０１８９】
比較例を行って、本発明の方法からアルカノールを排除してもなお反応体の添加が従来法のように任意の順序で許されるのか否かを決定した。第３表にまとめて示す上述した比較例Ａ〜Ｃは、本発明の方法からアルカノールを排除すると、本発明の方法を二工程で行わなければならず、かつマンニッヒ縮合物を得るのに反応体の添加順序が重要であることを明らかにしている。
【０１９０】
第  ３  表
──────────────────────────────────
実施例                      添加                      マンニッヒ
ポリイソブチル      ホルム      グリシン      縮合物
フェノール*      アルデヒド
──────────────────────────────────
実施例１      １番目           ２番目       ３番目         有
実施例２      １番目           ２番目       ３番目         有
──────────────────────────────────
比較例Ａ      １番目                 ２番目                無
比較例Ｂ      １番目           ３番目       ２番目         無
比較例Ｃ      ２番目           ３番目**     １番目         無
──────────────────────────────────
*：シェブロン１００Ｎニュートラル油中のポリイソブチル置換フェノール
**：ポリイソブチル置換フェノールの後速やかにホルムアルデヒドを加えた。